ШИХТА ДЛЯ ПОЛУЧЕНИЯ ЦВЕТНОГО СТЕКЛА
MIXTURE FOR PRODUCING COLOURED GLASS

Изобретение относится к области технологии силикатов и касается производства стекла, которое может быть использовано для изготовления пуговиц.
Известна шихта для получения цветного стекла, включающая соду, кварцевый песок, диопсидовую породу 25,9-85,0 мас.% (с содержанием примесей не более 15,0 мас.%).
Задачей изобретения является снижение температуры варки стекла.
Технический результат достигается тем, что шихта для получения цветного стекла, включающая соду и кварцевый песок, содержит буру, костяную золу и сернокислый кобальт при следующем соотношении компонентов, мас.%: сода 3,0-4,0; кварцевый песок 34,5-35,75; бура 50,0-55,0; костяная зола 5,0-10,0; сернокислый кобальт 0,25-2,5.
В таблице приведены составы шихты.
Таблица
Компоненты
Состав, мас.%
2
3
Сода
3,0
3,5
4,0
Кварцевый песок
34,5
35,5
35,75
Бура
55,0
52,5
50,0
Костяная зола
5,0
7,5
10,0
Сернокислый кобальт
2,5
1,0
0,25
Стекло может быть получено в стекловаренных печах при температуре 1100-1250°С.
Источники информации:
1. SU 1530588, C03C 6/00, 1990.